도 3 b 의 ( a ) 및 ( b ) 를 참조 하 면 , 알루미나 파이버 를 전체 소 결체 의 부피 에 대하 여 10 vol % 로 함유 한 소 결체 의 경우 , 대 조군 및 5 vol %, 15 vol %, 20 vol % 의 알루미나 파이버 를 함유 한 소 결체 에 비하 여 높 은 경도 와 파괴 인성 을 갖 는 것 으로 나타난다 . 이 에 따라 , 본 발명 의 일 실시 예 에 따른 내 저 온열 화 지르 코니 아계 복합 소 결체 는 전체 소 결체 의 부피 에 대하 여 10 vol % 의 알루미나 파이버 를 함유 했 을 때 , 저 온열 화 현상 을 개선 하 는 것 에 보다 효과 적 일 수 있 다 . 이 와 대조 적 으로 20 vol % 의 알루미나 파이버 를 함유 한 소 결체 는 도 3 a 에서 시편 의 불 균일 한 소결 상태 가 나타난 바 와 같이 , 낮 은 경도 및 파괴 인성 을 나타낸다 . 특히 , 5 vol %, 10 vol %, 15 vol % 의 알루미나 파이버 를 함유 한 소 결체 와 대조 적 으로 20 vol % 의 알루미나 파이버 를 함유 한 소 결체 는 순수 지르 코니아 보다 낮 은 경도 및 파괴 인성 을 나타낸다 . 구체 적 으로 , 15 vol % 에서 20 vol % 로 알루미나 파이버 의 함량 이 증가 함 에 따라 , 경도 및 파괴 인성 은 현저 하 게 낮 아 진다 . 이 의 결과 로 , 본 발명 의 일 실시 예 에 따른 내 저 온열 화 지르 코니 아계 복합 소 결체 에서 의 알루미나 파이버 의 함량 은 전체 소 결체 의 부피 에 대하 여 15 vol % 이하 인 것 이 바람직 할 수 있 다 .